(57)【特許請求の範囲】
【請求項１】
（ａ）ポリプロピレン樹脂４０〜２０質量部と、
（ｂ）ポリフェニレンエーテル樹脂６０〜８０質量部とを含み、
前記（ａ）成分と前記（ｂ）成分との合計量１００質量部に対して、
（ｃ）ビニル芳香族化合物単位を主体とする重合体ブロックＡと、１，２−ビニル結合量及び３，４−ビニル結合量の合計量が３０〜９０％であり、かつ共役ジエン化合物単位を主体とする重合体ブロックＢと、を含むブロック共重合体の少なくとも一部が水素添加された水素添加ブロック共重合体１〜２０質量部と、
（ｄ）リン酸エステル系難燃剤２５〜４５質量部と、
（ｅ）酸化鉄０．５〜１０質量部と、を含み、
難燃性がＶ−１以上である、樹脂組成物を製造する方法であって、
必要量の５０％未満の前記（ａ）ポリプロピレン樹脂、必要量の１００％の前記（ｂ）ポリフェニレンエーテル樹脂、必要量の１００％の前記（ｃ）水素添加ブロック共重合体、及び必要量の１００％の前記（ｅ）酸化鉄を溶融混練する工程１と、
前記工程１で得られた溶融混練物に対して、前記（ａ）ポリプロピレン樹脂の残りを添加し、溶融混練する工程２と、
前記工程２で得られた溶融混練物に対して、液添ポンプから前記（ｄ）リン酸エステル系難燃剤を投入する工程３と、を有する樹脂組成物の製造方法。
【請求項２】
前記（ａ）成分と前記（ｂ）成分の合計１００質量部中、
前記（ａ）成分３５〜２５質量部と、
前記（ｂ）成分６５〜７５質量部とを含む、請求項１に記載の樹脂組成物の製造方法。
【請求項３】
前記１，２−ビニル結合量及び３，４−ビニル結合量の合計量が６５〜９０％である、
請求項１又は２に記載の樹脂組成物の製造方法。
【請求項４】
前記（ｄ）成分が縮合リン酸エステル系難燃剤である、請求項１〜３のいずれか１項に記載の樹脂組成物の製造方法。
【請求項５】
前記難燃性がＶ−０以上である、請求項１〜４のいずれか１項に記載の樹脂組成物の製造方法。
【発明の詳細な説明】
【技術分野】
【０００１】
本発明は、難燃性樹脂組成物、及びその成形品に関するものである。
【背景技術】
【０００２】
ポリフェニレンエーテル（以下、「ＰＰＥ」という。）は、優れた難燃性、耐熱性、寸法安定性、非吸湿性、及び電気特性などを有するエンジニアリングプラスチックとして知られているが、溶融流動性が悪く成形加工が困難であり、かつ耐溶剤性、耐衝撃性が劣るという欠点がある。
【０００３】
一方、ポリプロピレンは、成形加工性、耐溶剤性、機械的強度、ガスバリア性に優れ、低比重で安価なプラスチックとして、自動車部品や電気・電子機器部品、家電製品等の分野で幅広く使用されている。
【０００４】
そこで、この両樹脂を混ぜ合わせ、互いの短所を相補い、長所を引き出せば、成形性、機械的強度、耐熱性及びコスト的に優れた樹脂が得られ、利用分野の広い優れた樹脂材料の提供が可能となり、その工業的意味は非常に大きい。
【０００５】
しかしながらＰＰＥとポリプロピレンのブレンド組成物には、ＰＰＥが本来持っている優れた難燃性が失われているという問題がある。
【０００６】
易燃性樹脂の難燃化として、従来から一般にハロゲン系化合物及び／又は三酸化アンチモンとを添加する等の難燃化手法が用いられてきたが、環境衛生の上では好ましくない。よって、難燃化手法の改善が求められており、これらを含まない難燃剤を用いた難燃手法が検討されている。
【０００７】
また、ＰＰＥとポリプロピレンのブレンド組成物を難燃化するには多量の難燃剤が必要であるが、得られる難燃性は必ずしも満足なものではなく、多量の難燃剤を配合するため、物性を著しく損なうという欠点がある。
【０００８】
特許文献１には、金属酸化物と五価のリン化合物とを含む樹脂組成物の記載があり、ハロゲンを含まずに難燃性に優れる熱可塑性樹脂を提供するとして提案されている。
【先行技術文献】
【特許文献】
【０００９】
【特許文献１】特開２００６−１６５８７号公報
【発明の概要】
【発明が解決しようとする課題】
【００１０】
しかしながら、特許文献１には、ＰＰＥとポリプロピレンのブレンド組成物に関して具体的な開示がなく、難燃性、流動性、耐熱性が不十分な場合がある。
【００１１】
本発明は、上記問題点に鑑みなされたものであって、難燃性、流動性、耐熱性のバランスに優れる樹脂組成物を提供することを目的とする。
【課題を解決するための手段】
【００１２】
本発明者らは、前記課題を解決するため鋭意検討を行った。即ち、本発明では、ＰＰＥとポリプロピレン樹脂のブレンド組成物において、リン酸エステル系難燃剤と金属酸化物を用い、これらを特定の割合とすることによって、難燃性、流動性、耐熱性のバランスに優れた樹脂組成物が得られることを見出し、本発明に至った。
【００１３】
すなわち、本発明は、以下のものを提供する。
〔１〕
（ａ）ポリプロピレン樹脂４０〜２０質量部と、
（ｂ）ポリフェニレンエーテル樹脂６０〜８０質量部とを含み、
前記（ａ）成分と前記（ｂ）成分との合計量１００質量部に対して、
（ｃ）ビニル芳香族化合物単位を主体とする重合体ブロックＡと、１，２−ビニル結合量及び３，４−ビニル結合量の合計量が３０〜９０％であり、かつ共役ジエン化合物単位を主体とする重合体ブロックＢと、を含むブロック共重合体の少なくとも一部が水素添加された水素添加ブロック共重合体１〜２０質量部と、
（ｄ）リン酸エステル系難燃剤２５〜４５質量部と、
（ｅ）酸化鉄０．５〜１０質量部と、を含み、
難燃性がＶ−１以上である、樹脂組成物を製造する方法であって、
必要量の５０％未満の前記（ａ）ポリプロピレン樹脂、必要量の１００％の前記（ｂ）ポリフェニレンエーテル樹脂、必要量の１００％の前記（ｃ）水素添加ブロック共重合体、及び必要量の１００％の前記（ｅ）酸化鉄を溶融混練する工程１と、
前記工程１で得られた溶融混練物に対して、前記（ａ）ポリプロピレン樹脂の残りを添加し、溶融混練する工程２と、
前記工程２で得られた溶融混練物に対して、液添ポンプから前記（ｄ）リン酸エステル系難燃剤を投入する工程３と、を有する樹脂組成物の製造方法。
〔２〕
前記（ａ）成分と前記（ｂ）成分の合計１００質量部中、
前記（ａ）成分３５〜２５質量部と、
前記（ｂ）成分６５〜７５質量部とを含む、前項〔１〕に記載の樹脂組成物の製造方法。
〔３〕
前記１，２−ビニル結合量及び３，４−ビニル結合量の合計量が６５〜９０％である、
前項〔１〕又は〔２〕に記載の樹脂組成物の製造方法。
〔４〕
前記（ｄ）成分が縮合リン酸エステル系難燃剤である、前項〔１〕〜〔３〕のいずれか１項に記載の樹脂組成物の製造方法。
〔５〕
前記難燃性がＶ−０以上である、前項〔１〕〜〔４〕のいずれか１項に記載の樹脂組成物の製造方法。
【発明の効果】
【００１４】
本発明によれば、難燃性、流動性、耐熱性のバランスに優れた樹脂組成物が提供される。
【発明を実施するための形態】
【００１５】
以下、本発明を実施するための形態（以下、「本実施形態」と言う。）について詳細に説明する。なお、本発明は、以下の実施形態に制限されるものではなく、その要旨の範囲内で種々変形して実施することができる。
【００１６】
なお、以下において、重合体を構成する構成単位のことを「〜単位」と記載し、重合前のモノマー成分のことを化合物名で記載する。
【００１７】
〔樹脂組成物〕
本実施形態に係る樹脂組成物は、（ａ）ポリプロピレン樹脂４０〜２０質量部と、
（ｂ）ポリフェニレンエーテル樹脂６０〜８０質量部と、を含み、
前記（ａ）成分と前記（ｂ）成分の合計量１００質量部に対して、
（ｃ）ビニル芳香族化合物単位を主体とする重合体ブロックＡと、１，２−ビニル結合量及び３，４−ビニル結合量の合計量が３０〜９０％であり、かつ共役ジエン化合物単位を主体とする重合体ブロックＢと、を含むブロック共重合体の少なくとも一部が水素添加された水素添加ブロック共重合体１〜２０質量部と、
（ｄ）リン酸エステル系難燃剤２５〜４５質量部と、
（ｅ）金属酸化物０．５〜１０質量部と、を含み、
難燃性がＶ−１以上である。
【００１８】
（ａ）〜（ｅ）成分の含有量が前記範囲であると、難燃性、流動性、耐熱性のバランスに優れた樹脂組成物が得られる。
【００１９】
本実施形態に係る樹脂組成物において、（ａ）ポリプロピレン樹脂と（ｂ）ポリフェニレンエーテル樹脂の合計量１００質量部中、（ａ）成分は、４０〜２０質量部、（ｂ）成分は６０〜８０質量部であり、好ましくは、（ａ）成分が３５〜２５質量部、（ｂ）成分が６５〜７５質量部であり、より好ましくは、（ａ）成分が３５〜３０質量部、（ｂ）成分が６５〜７０質量部である。（ａ）成分／（ｂ）成分の含有量が前記範囲内であると、得られる樹脂組成物は、難燃性、耐熱性、耐溶剤性、ガスバリア性に優れる。
【００２０】
＜（ａ）成分＞
（ａ）ポリプロピレン樹脂について詳細に説明する。
本実施形態で用いられる（ａ）ポリプロピレン樹脂（以下、「（ａ）成分」又は「ＰＰ」とも略す。）は、特に限定されないが、具体的には、結晶性プロピレンホモポリマー又は結晶性プロピレン−エチレンブロック共重合体であることが好ましい。ここで、用語「結晶性プロピレン−エチレンブロック共重合体」とは、重合の第一工程で得られる結晶性プロピレンホモポリマー部分と、重合の第二工程以降でプロピレン、エチレン及び／又は少なくとも１つの他のα−オレフィン（例えば、ブテン−１、ヘキセン−１等）を共重合して得られるプロピレン−エチレンランダム共重合体部分とを有する共重合体をいう。さらに（ａ）ポリプロピレン樹脂は、これら結晶性プロピレンホモポリマーと結晶性プロピレン−エチレンブロック共重合体との混合物であってもかまわない。
【００２１】
（ａ）ポリプロピレン樹脂の製造方法は、特に限定されず、公知のものを用いることができる。例えば、三塩化チタン触媒又は塩化マグネシウムなどの担体に担持したハロゲン化チタン触媒等とアルキルアルミニウム化合物との存在下に、重合温度０〜１００℃の範囲で、重合圧力３〜１００気圧の範囲で重合する方法が挙げられる。この際、重合体の分子量を調整するために水素等の連鎖移動剤を添加することも可能である。また重合方式としては、特に限定されないが、具体的には、バッチ式、連続式いずれの方式でも可能である。重合方法としては、特に限定されないが、具体的には、ブタン、ペンタン、ヘキサン、ヘプタン、オクタン等の溶媒下での溶液重合、スラリー重合等の方法も選択でき、さらには無溶媒下モノマー中での塊状重合、ガス状モノマー中での気相重合方法などが適用できる。
【００２２】
また、上記した重合触媒の他に、得られるポリプロピレンのアイソタクティシティ及び重合活性を高めるため、第三成分として電子供与性化合物を内部ドナー成分又は外部ドナー成分として用いることができる。これらの電子供与性化合物としては、特に限定されないが、具体的には、ε−カプロラクトン、メタクリル酸メチル、安息香酸エチル、トルイル酸メチルなどのエステル化合物；亜リン酸トリフェニル、亜リン酸トリブチルなどの亜リン酸エステル；ヘキサメチルホスホリックトリアミドなどのリン酸誘導体；アルコキシエステル化合物；芳香族モノカルボン酸エステル；芳香族アルキルアルコキシシラン、脂肪族炭化水素アルコキシシランなどのアルコキシシラン化合物；各種エーテル化合物；各種アルコール類；及び／又は各種フェノール類などが挙げられる。
【００２３】
なお、本実施形態で用いる（ａ）ポリプロピレン樹脂は、上記したポリプロピレン樹脂を、α，β−不飽和カルボン酸及び／又はその誘導体（酸無水物やエステルも含む）で、グラフト化及び／又は付加した、変性ポリプロピレン樹脂であってもよい。このような変性ポリプロピレン樹脂は、特に限定されないが、具体的には、ラジカル発生剤の存在下、非存在下、溶融状態、溶液状態、スラリー状態で３０〜３５０℃の温度下で、上記したポリプロピレン樹脂とα，β−不飽和カルボン酸及び／又はその誘導体とを反応させることによって得られる。さらに、本実施形態で用いる（ａ）ポリプロピレン樹脂は、上記したポリプロピレン樹脂と該変性ポリプロピレン樹脂との任意の割合の混合物であってもかまわない。なお、変性ポリプロピレン樹脂としては、特に限定されないが、具体的には、α，β−不飽和カルボン酸及び／又はその誘導体が０．０１〜１０質量％グラフト化又は付加したものであることが好ましい。
【００２４】
本実施形態における（ａ）ポリプロピレン樹脂は、上記の方法等によって得ることができる。また、いかなる結晶性や融点を有するポリプロピレン樹脂である場合でも用いることが可能である。さらに、（ａ）ポリプロピレン樹脂は、単独で用いてもよいし、２種類以上を併用してもよい。
【００２５】
＜（ｂ）成分＞
（ｂ）ポリフェニレンエーテル樹脂について詳細に説明する。
本実施形態で用いられる（ｂ）ポリフェニレンエーテル樹脂（以下、「（ｂ）成分」又は「ＰＰＥ」とも略す。）は、特に限定されないが、具体的には、下記式（１）で表わされる繰り返し単位構造からなるホモ重合体及び／又は共重合体であることが好ましい。（ｂ）成分の還元粘度（０．５ｇ／ｄＬのクロロホルム溶液，３０℃測定）は、特に限定されないが、好ましくは０．１５〜０．７であり、より好ましくは０．２〜０．６の範囲である。
【００２６】
【化１】
0005801250.tif 000002
【００２７】
式（１）中、Ｒ1、Ｒ2、Ｒ3、及びＲ4は、それぞれ独立して、水素原子、ハロゲン原子、炭素数１〜７の第１級又は第２級のアルキル基、フェニル基、ハロアルキル基、アミノアルキル基、炭化水素オキシ基、及び少なくとも２個の炭素原子がハロゲン原子と酸素原子とを隔てているハロ炭化水素オキシ基からなる群から選択されるものである。
【００２８】
本実施形態で用いられる（ｂ）ポリフェニレンエーテル樹脂は、特に限定されないが、具体的には、ポリ（２，６−ジメチル−１，４−フェニレンエーテル）、ポリ（２−メチル−６−エチル−１，４−フェニレンエーテル）、ポリ（２−メチル−６−フェニル−１，４−フェニレンエーテル）、ポリ（２，６−ジクロロ−１，４−フェニレンエーテル）等の重合体；２，６−ジメチルフェノールと他のフェノール類（例えば、２，３，６−トリメチルフェノールや２−メチル−６−ブチルフェノール）等とのポリフェニレンエーテル共重合体も用いることができる。これらの中でも、ポリ（２，６−ジメチル−１，４−フェニレンエーテル）、２，６−ジメチルフェノールと２，３，６−トリメチルフェノールとの共重合体が好ましく、より好ましくはポリ（２，６−ジメチル−１，４−フェニレンエーテル）である。
【００２９】
（ｂ）ポリフェニレンエーテル樹脂の製造方法は、特に限定されず、従来公知のものを用いることができる。例えば、米国特許第３３０６８７４号明細書に記載の第一銅塩とアミンのコンプレックスを触媒として用い、例えば２，６−キシレノールを酸化重合することにより容易に製造できる。あるいは、米国特許第３３０６８７５号明細書、米国特許第３２５７３５７号明細書、米国特許第３２５７３５８号明細書、特公昭５２−１７８８０号公報、特開昭５０−５１１９７号公報、特開昭６３−１５２６２８号公報等に記載された方法等によって製造できる。
【００３０】
さらに、（ｂ）ポリフェニレンエーテル樹脂としては、上記のポリフェニレンエーテル樹脂を、スチレン系モノマー及び／又はその誘導体で、グラフト化及び／又は付加した、変性ポリフェニレンエーテル樹脂であってもよい。このような変性ポリフェニレンエーテル樹脂は、特に限定されないが、具体的には、ラジカル発生剤の存在下又は非存在下に、溶融状態、溶液状態又はスラリー状態で、８０〜３５０℃で、上記のポリフェニレンエーテル樹脂とスチレン系モノマー及び／又はその誘導体とを反応させることによって得ることができる。
【００３１】
かかる変性ポリフェニレンエーテル樹脂としては、特に限定されないが、例えば、スチレン系モノマー及び／又はその誘導体が０．０１〜１０質量％グラフト化及び／又は付加したポリフェニレンエーテル樹脂が挙げられる。
【００３２】
上記のポリフェニレンエーテル樹脂と変性ポリフェニレンエーテル樹脂を併用する場合には、その混合割合は制限されず、任意の割合で混合できる。
【００３３】
また、（ｂ）ポリフェニレンエーテル樹脂は、上記したポリフェニレンエーテル樹脂に、さらにポリスチレン、シンジオタクチックポリスチレン又はハイインパクトポリスチレンを混合したものも好適に用いることができる。より好適には、上記したポリフェニレンエーテル樹脂１００質量部に対して、ポリスチレン、シンジオタクチックポリスチレン又はハイインパクトポリスチレンを４００質量部を超えない範囲で混合したものである。
【００３４】
＜（ｃ）成分＞
本実施形態で用いられる（ｃ）水素添加ブロック共重合体は、ビニル芳香族化合物単位を主体とする重合体ブロックＡと、１，２−ビニル結合量と３，４−ビニル結合量の合計量が３０〜９０％であり、かつ共役ジエン化合物単位を主体とする共重合体ブロックＢと、を含むブロック共重合体の少なくとも一部を水素添加したものである。
【００３５】
（重合体ブロックＡ）
ビニル芳香族化合物単位を主体とする重合体ブロックＡは、ビニル芳香族化合物のホモ重合体ブロック、又はビニル芳香族化合物と共役ジエン化合物との共重合体ブロックであることが好ましい。
【００３６】
重合体ブロックＡにおいて「ビニル芳香族化合物単位を主体とする」とは、重合体ブロックＡ中にビニル芳香族化合物単位を５０質量％を超えて含有することをいう。そして、重合体ブロックＡ中にビニル芳香族化合物単位を６０質量％以上含有することが好ましく、７０質量％以上含有することがより好ましい。これにより、より優れた流動性、耐衝撃性、ウェルド、外観を得ることができる。
【００３７】
重合体ブロックＡを構成するビニル芳香族化合物としては、特に限定されないが、具体的には、スチレン、α−メチルスチレン、ビニルトルエン、ｐ−ｔｅｒｔ−ブチルスチレン、ジフェニルエチレン等が挙げられる。これらは１種単独で用いてもよいし、２種以上を用いてもよい。これらの中ではスチレンが好ましい。また、上記ビニル芳香族化合物と共重合可能な共役ジエン化合物としては、特に限定されないが、具体的には、後述する重合体ブロックＢで用いるものを用いることができる。
【００３８】
重合体ブロックＡの数平均分子量は、特に限定されないが、１５，０００以上が好ましい。これにより、本実施形態の樹脂組成物の耐熱クリープ性をより優れたものとできる。重合体ブロックＡの数平均分子量の測定は、ゲルパーミエーションクロマトグラフィー（ＧＰＣ、移動層：テトラヒドロフラン、標準物質：ポリスチレン）によって行うことができる。
【００３９】
（重合体ブロックＢ）
共役ジエン化合物単位を主体とする重合体ブロックＢは、共役ジエン化合物のホモ重合体ブロック、又は共役ジエン化合物とビニル芳香族化合物とのランダム共重合体ブロックであることが好ましい。
【００４０】
重合体ブロックＢにおいて「共役ジエン化合物単位を主体とする」とは、重合体ブロックＢ中に共役ジエン化合物を５０質量％を超えて含有することをいう。そして、より優れた流動性、耐衝撃性、ウェルド、外観の観点から、重合体ブロックＢ中に共役ジエン化合物を６０質量％以上含有することが好ましく、７０質量％以上含有することがより好ましい。
【００４１】
重合体ブロックＢを構成する共役ジエン化合物としては、特に限定されないが、具体的には、ブタジエン、イソプレン、１，３−ペンタジエン、２，３−ジメチル−１，３−ブタジエン等が挙げられる。これらは１種単独で用いてもよいし、２種以上を用いてもよい。これらの中でもブタジエン、イソプレン、及びこれらの組み合わせが好ましい。また、上記共役ジエン化合物と共重合可能なビニル芳香族化合物としては、特に限定されないが、具体的には、前述した重合体ブロックＡで用いるものを用いることができる。
【００４２】
そして、重合体ブロックＢのミクロ構造（共役ジエン化合物の結合形態）については、１，２−ビニル結合量及び３，４−ビニル結合量の合計量（以下、「全ビニル結合量」という。）が３０〜９０％であり、好ましくは４５〜９０％、より好ましくは６５〜９０％である。ここで、用語「１，２−ビニル結合量及び３，４−ビニル結合量の合計量」とは、重合体ブロックＢ中の１，２−付加、３，４−付加、及び１，４−付加をしている共役ジエン化合物単位のうち１，２−付加、３，４−付加している共役ジエン化合物単位の個数％をいう。重合体ブロックＢにおける共役ジエン化合物の全ビニル結合量を前記範囲とすることで、流動性、耐衝撃性、ウェルド、外観に優れる。
【００４３】
特に、重合体ブロックＢがブタジエン単位を主体とする重合体である場合には、流動性、耐衝撃性、ウェルド、外観の観点から、重合体ブロックＢにおけるブタジエン単位の全ビニル結合量が６５〜９０％であることが好ましい。
【００４４】
本実施形態において、全ビニル結合量は、赤外分光光度計によって測定することができる。なお、算出方法はＡｎａｌｙｔｉｃａｌ  Ｃｈｅｍｉｓｔｒｙ，Ｖｏｌｕｍｅ２１，Ｎｏ．８，Ａｕｇｕｓｔ  １９４９に記載の方法に準じて行うことができる。
【００４５】
（ｃ）成分は、少なくとも重合体ブロックＡと、少なくとも重合体ブロックＢとを含むブロック共重合体の水素添加ブロック共重合体である。ブロック重合体Ａを「Ａ」とし、ブロック重合体Ｂを「Ｂ」とすると、（ｃ）成分としては、例えば、Ａ−Ｂ、Ａ−Ｂ−Ａ、Ｂ−Ａ−Ｂ−Ａ、（Ａ−Ｂ−）4Ｓｉ、Ａ−Ｂ−Ａ−Ｂ−Ａ等の構造を有するビニル芳香族化合物−共役ジエン化合物ブロック共重合体の水素添加物が挙げられる。（Ａ−Ｂ−）4Ｓｉは、四塩化ケイ素、四塩化スズ等といった多官能カップリング剤の反応残基、又は多官能性有機リチウム化合物等の開始剤の残基等である。
【００４６】
ブロック重合体Ａとブロック重合体Ｂとを含むブロック共重合体の分子構造は、特に制限されず、例えば、直鎖状、分岐状、放射状又はこれらの任意の組み合わせのいずれであってもよい。
【００４７】
重合体ブロックＡ及び重合体ブロックＢは、それぞれの重合体ブロックにおける分子鎖中のビニル芳香族化合物又は共役ジエン化合物の分布は、ランダム、テーパード（分子鎖に沿ってモノマー成分が増加又は減少するもの）、一部ブロック状又はこれらの任意の組み合わせで成っていてもよい。
【００４８】
そして、重合体ブロックＡ又は重合体ブロックＢのいずれかがブロック共重合体中に２個以上ある場合は、各重合体ブロックはそれぞれ同一構造であってもよいし、異なる構造であってもよい。
【００４９】
この（ｃ）成分の水素添加ブロック共重合体において、水素添加前のブロック共重合体に結合したビニル芳香族化合物単位の含有量は、流動性、耐衝撃性、ウェルド、外観の観点から、好ましくは２０〜９５質量％、より好ましくは、３０〜８０質量％である。本実施形態において、ビニル芳香族化合物単位の含有量の測定は、紫外線分光光度計によって行うことができる。
【００５０】
また、水素添加前のブロック共重合体の数平均分子量は、特に限定されないが、具体的には、５，０００〜１０００，０００が好ましく、１０，０００〜８００，０００がより好ましく、３０，０００〜５００，０００がさらに好ましい。数平均分子量の測定は、ゲルパーミエーションクロマトグラフィー（ＧＰＣ、溶媒：テトラヒドロフラン、標準物質：ポリスチレン）によって行うことができる。
【００５１】
水素添加前のブロック共重合体の分子量分布は、特に限定されないが、具体的には、１０以下が好ましい。分子量分布は、ゲルパーミエーションクロマトグラフィー（ＧＰＣ、溶媒：テトラヒドロフラン、標準物質：ポリスチレン）で測定した重量平均分子量（Ｍｗ）と数平均分子量（Ｍｎ）との比（Ｍｗ／Ｍｎ）によって算出できる。
【００５２】
また、（ｃ）成分中の共役ジエン化合物単位に対する水素添加率は、特に限定されないが、具体的には、耐熱性の観点から、好ましくは共役ジエン化合物単位に由来する二重結合の５０％以上であり、より好ましくは８０％以上、さらに好ましくは９０％以上である。本実施形態において、水素添加率はＮＭＲによって測定できる。
【００５３】
（ｃ）成分の水素添加ブロック共重合体の製造方法は、特に限定されず、例えば、公知の製造方法で得ることができる。このようなものとして、例えば、特開昭４７−１１４８６号公報、特開昭４９−６６７４３号公報、特開昭５０−７５６５１号公報、特開昭５４−１２６２５５号公報、特開昭５６−１０５４２号公報、特開昭５６−６２８４７号公報、特開昭５６−１００８４０号公報、特開平２−３００２１８号公報、英国特許第１１３０７７０号明細書、米国特許第３２８１３８３号明細書、米国特許第３６３９５１７号明細書、英国特許第１０２０７２０号明細書、米国特許第３３３３０２４号明細書及び米国特許第４５０１８５７号明細書に記載の方法を用いることができる。
【００５４】
また、（ｃ）成分の水素添加ブロック共重合体は、上記した水素添加ブロック共重合体を、α，β−不飽和カルボン酸及び／又はその誘導体（エステル化合物や酸無水物化合物）で、グラフト化及び／又は付加した、変性水素添加ブロック共重合体であってもよい。このような変性水素添加ブロック共重合体は、特に限定されないが、具体的には、ラジカル発生剤の存在下又は非存在下に、溶融状態、溶液状態又はスラリー状態で、８０〜３５０℃で、上記した水素添加ブロック共重合体とα，β−不飽和カルボン酸及び／又はその誘導体とを反応させることによって得ることができる。さらに（ｃ）成分は、上記の水素添加ブロック共重合体と該変性水素添加ブロック共重合体との任意の割合の混合物であってもよい。
【００５５】
本実施形態において、（ｃ）成分は、ポリフェニレンエーテル樹脂と相溶性の高いセグメント鎖と、ポリプロピレン樹脂と相溶性の高いセグメント鎖を有する水素添加ブロック共重合体であることが好ましい。前記（ｃ）成分は、ポリプロピレン樹脂とポリフェニレンエーテル樹脂を混和させるための混和剤として働く。その配合量は、１〜２０質量部であり、３〜１８質量部であることが好ましく、５〜１５質量部であることがより好ましい。（ｃ）成分の配合量が前記範囲内であると、得られる樹脂組成物は、耐衝撃性、曲げ弾性率等に優れる。
【００５６】
＜（ｄ）成分＞
本実施形態で用いられる（ｄ）リン酸エステル系難燃剤は、難燃性向上に有効なリン酸エステル化合物全般を指す。このような（ｄ）成分としては、特に限定されないが、具体的には、トリメチルホスフェート、トリエチルホスフェート、トリプロピルホスフェート、トリブチルホスフェート、トリペンチルホスフェート、トリヘキシルホスフェート、トリシクロヘキシルホスフェート、トリフェニルホスフェート、トリクレジルホスフェート、トリキシレニルホスフェート、クレジルジフェニルホスフェート、ジクレジルフェニルホスフェート、ジメチルエチルホスフェート、メチルジブチルホスフェート、エチルジプロピルホスフェート、ヒドロキシフェニルジフェニルホスフェート等のリン酸エステル；これらを各種置換基で変性した化合物；各種の縮合タイプの縮合リン酸エステル系難燃剤が挙げられる。
【００５７】
これらの中で、下記式（２）及び下記式（３）で示される縮合リン酸エステルよりなる群から選ばれる少なくとも１種を主成分とするものがより好ましい。ここで「主成分」とは、当該成分が（ｄ）成分中９０質量％以上含まれることをいう。
【００５８】
【化２】
0005801250.tif 000003
【００５９】
【化３】
0005801250.tif 000004
【００６０】
式中、Ｑ1、Ｑ2、Ｑ3、及びＱ4は、各々置換基であって各々独立に炭素数１から６のアルキル基を表し、Ｒ5、Ｒ6は各々置換基であってメチル基を表し、Ｒ7、Ｒ8は各々独立に水素原子またはメチル基を表す。ｎは０以上の整数を示し、ｎ1、ｎ2は各々独立に０から２の整数を示し、ｍ1、ｍ2、ｍ3、ｍ4は各々独立に０から３の整数を示す。
なお、上記式（２）及び（３）で示される縮合リン酸エステルは複数の分子鎖よりなり、それぞれの分子の各々については、ｎは０以上の整数、好ましくは１〜３の整数であり、全体としてｎは１以上の平均値を有することが好ましい。
【００６１】
この中で、式（２）におけるｍ1、ｍ2、ｍ3、ｍ4、ｎ1、ｎ2が０であって、Ｒ7、Ｒ8がメチル基である縮合リン酸エステル；式（２）におけるＱ1、Ｑ2、Ｑ3、Ｑ4、Ｒ7、Ｒ８がメチル基であり、ｎ1、ｎ2が０であり、ｍ1、ｍ2、ｍ3、ｍ4が１〜３の整数である、縮合リン酸エステルであって、ｎの範囲は１〜３の整数、特にｎが１であるリン酸エステルを５０質量％以上含むものがより好ましい。上記縮合リン酸エステルは、成形加工時の低揮発性であるため好ましい。
【００６２】
本実施形態において、（ｄ）リン酸エステル系難燃剤の配合量は、難燃性と耐熱性バランスの観点から、２５〜４５質量部であり、３０〜４５質量部であることが好ましく、３５〜４５質量部であることがより好ましい。
【００６３】
＜（ｅ）成分＞
本実施形態で用いることができる（ｅ）金属酸化物としては、特に限定されないが、具体的には、酸化亜鉛、酸化鉄、酸化スズ、酸化カルシウム、酸化マグネシウム、酸化アルミニウム、酸化銅、酸化チタン等が挙げられる。この中でも難燃性の観点から酸化鉄が好ましい。
【００６４】
本発明で好適に使用される金属酸化物の粒径は、特に限定されず、従来公知のものを好適に用いることができる。その中でも、耐衝撃性、外観の観点から、１００μｍ以下が好ましく、５０μｍ以下がより好ましく、１０μｍ以下がさらに好ましく、５μｍ以下がよりさらに好ましく、１μｍ以下がさらにより好ましい。
【００６５】
各金属酸化物は単独で用いてもよいし、二種以上の混合物として用いてもよい。また、これらの金属酸化物は、任意の無機物及び／又は有機物で被覆して用いてもよい。
【００６６】
本実施形態において、（ｅ）金属酸化物の配合量は、難燃性の観点から、０．５〜１０質量部であり、１〜８質量部であることが好ましく、１〜５質量部であることがより好ましい。（ｅ）成分の配合量が前記範囲内であると、得られる樹脂組成物は、より優れた難燃性を示す。
【００６７】
＜添加剤＞
本実施形態に係る樹脂組成物においては、ノンハロゲン、ノンアンチモンの難燃剤を併用することができる。このような難燃剤としては、特に限定されないが、具体的には、水酸化マグネシウム、水酸化アルミニウム、水酸化カルシウム、アルミン酸カルシウム等の金属水酸化物；メラミン、メラム、メレム、メロン、メチレンジメラミン、エチレンジメラミン、デカメチレンジメラミン、１，３−シクロヘキシルジメラミン、４，４’−ジエチレンジメラミン、ジエチレントリメラミン、ベンゾグアナミン、ジベンゾグアナミン、サクシノグアナミン、メチルグアナミン、アセトグアナミン、メラミン樹脂等；上記化合物のシアヌル酸塩、硫酸塩、リン酸塩、硼酸塩；２−ジブチルアミノ−４，６−ジメルカプト−Ｓ−トリアジン、２−Ｎ−フェニルアミノ−４，６−ジメルカプト−Ｓ−トリアジン、２，４，６−トリメルカプト−Ｓ−トリアジン、トリアリルシアヌレート、トリメタアリルイソシアヌレート等のトリアジン系化合物；硼酸、硼酸亜鉛化合物等の硼素含有化合物；ポリオルガノシロキサン、シルセスキオキサン、シリコン樹脂等の珪素含有化合物；シリカ、カオリンクレー、タルク、ウォラストナイト等の無機珪素化合物を添加してさらなる難燃性の向上も可能である。
【００６８】
また、本実施形態に係る樹脂組成物には、機械物性を向上させる目的で、充填材を配合することができる。このような充填材としては、特に限定されないが、具体的には、シリカ、カオリンクレー、タルク、ウォラストナイト、酸化チタン、ガラスビーズ、ガラスフレーク、ガラス繊維、炭酸カルシウム、炭酸バリウム、硫酸カルシウム、硫酸バリウム、珪酸カルシウム、チタン酸カリウム、硼酸アルミニウム、硼酸マグネシウム；ケナフ繊維、炭素繊維、シリカ繊維、アルミナ繊維、石英繊維等の繊維状補強剤；非繊維状補強剤が挙げられる。これらは、有機物や無機物等で被覆されていてもよい。
【００６９】
さらに、本実施形態に係る樹脂組成物及び／又はその成形品に、剛性や寸法安定性等の他の特性を付与するため、他の添加剤、例えば可塑剤、酸化防止剤、及び紫外線吸収剤、光安定剤などの安定剤、硬化剤、硬化促進剤、帯電防止剤、導電性付与剤、応力緩和剤、離型剤、結晶化促進剤、加水分解抑制剤、潤滑剤、衝撃付与剤、摺動性改良剤、相溶化剤、核剤、強化剤、補強剤、流動調整剤、染料、増感材、着色用顔料、ゴム質重合体、導電性高分子等を添加することができる。
【００７０】
〔難燃性〕
本実施形態の樹脂組成物の難燃性はＶ−１以上であり、Ｖ−０以上であることが好ましい。本実施形態において、難燃性の尺度としてはＵＬ９４によるものを用いる。難燃性の等級はＶ−０、Ｖ−１のように呼ばれる。この難燃性の判定は、規定された寸法の試験片にガスバーナーの炎を当てて試験片の燃焼の程度を調べる燃焼試験によって行なわれる。ＵＬ９４に基づく一般的な材料の難燃性の等級としては、難燃性の高いものから順に５ＶＡ、５ＶＢ、Ｖ−０、Ｖ−１、Ｖ−２、ＨＢがある。ここで、用語「Ｖ−１以上」とは、Ｖ−１よりも難燃性の高い５ＶＡ、５ＶＢ、Ｖ−０の等級を指す。具体的な難燃性の評価方法としては、実施例中の＜難燃性＞で挙げたものを用いることができる。
【００７１】
〔樹脂組成物の製造方法〕
本実施形態の樹脂組成物の製造方法は、特に限定されないが、具体的には、二軸押出機を用いることができる。このような二軸押出機の具体例としては、コペリオン社製のＺＳＫシリーズ、東芝機械（株）製のＴＥＭシリーズ、日本製鋼所（株）製のＴＥＸシリーズなどが挙げられる。
【００７２】
この場合の溶融混練温度、スクリュー回転数は特に限定されないが、通常、溶融混練温度２００〜３７０℃、スクリュー回転数１００〜１２００ｒｐｍの中から適宜に選ぶことができる。
【００７３】
この二軸押出機に原料を供給するための原料供給装置は、特に限定はされないが、具体的には、単独スクリューフィーダー、二軸スクリューフィーダー、テーブルフィーダー、ロータリーフィーダーなどが使用できる。中でもロスインウエイトフィーダーが、原料供給の変動誤差が少なく好ましい。
【００７４】
また、液状原料を供給する際は、押出機シリンダー部分に、液添ポンプ等を用いて、直接液状の原料をシリンダー系中に送り込むことで混練りすることができる。この際、液状原料を送り込む方法としては、液添ポンプを用いる方法が好ましく、その液添ポンプは、ギアポンプやフランジ式ポンプ等があり、ギアポンプが好ましい。さらに、液状原料を送り込むのに、液添ポンプに使用する液状原料を貯めておくタンク、そのタンクとポンプ間の配管、ポンプと押出機シリンダー間の配管等液状原料の流路となる部分をヒーター等で加温、加熱し液状原料の粘度を少し小さくしてから使用すると、液添ポンプにかかる負荷が小さくなり、操作性などの面において好ましい。
【００７５】
本実施形態に係る樹脂組成物の製造方法は、難燃性の観点から、以下の工程１、工程２を含む製造方法であることが好ましい。
（工程１）：必要量の５０％未満の（ａ）ポリプロピレン樹脂、全量の、（ｂ）ポリフェニレンエーテル樹脂、（ｃ）ビニル芳香族化合物を主体とする重合体ブロックＡと、１，２−ビニル結合量及び３，４−ビニル結合量の合計量が３０〜９０％である共役ジエン化合物を主体とする重合体ブロックＢと、を含むブロック共重合体の少なくとも一部が水素添加された水素添加ブロック共重合体、及び（ｅ）金属酸化物を溶融混練する工程。
（工程２）：（工程１）で得られた溶融混練物に対して、（ａ）ポリプロピレン樹脂の残りを添加し、溶融混練する工程。
なお、（ｄ）リン酸エステル系難燃剤を溶融混練する順序は特に限定されず、（工程１）、（工程２）を含む製造方法であれば、リン酸エステル系難燃剤はどこで溶融混練してもよい。
【００７６】
〔成形品〕
本実施形態の成形品は、上述の樹脂組成物を含み、これを成形することにより得ることができる。上述の樹脂組成物を成形して得られる成形品は、種々の成形品として用いることができ、特に、ＯＡ機器、電子機器、電池電装用材料等に好適に使用できる。成形方法としては、特に限定されるものではないが、例えば、射出成形、中空成形、押出成形、シート成形、フィルム成形等、公知の成形方法が使用できる。
【実施例】
【００７７】
以下、実施例によって、本発明の実施の形態を説明するが、本発明はこれらの実施例により限定されるものではない。なお、使用した原料は下記の通りである。
【００７８】
（ａ）ポリプロピレン樹脂
ＭＡ４ＡＨＢ（日本ポリプロ製）
メルトフローレート（２３０℃、荷重２．１６ｋｇ）＝５．９ｇ／１０ｍｉｎ
ここで、メルトフローレートは後述する方法と同様の方法により測定した。
【００７９】
（ｂ）ポリフェニレンエーテル樹脂
２，６−キシレノールを酸化重合して得た、還元粘度（０．５ｇ／ｄＬのクロロホルム溶液，３０℃測定）＝０．３のポリフェニレンエーテル。
【００８０】
（ｃ）水素添加ブロック共重合体
ポリスチレン（重合体ブロックＡ）−水素添加されたポリブタジエン（重合体ブロックＢ）−ポリスチレン（重合体ブロックＡ）の構造を持ち、結合スチレン量が４３質量％、ポリブタジエン部分（重合体ブロックＢ）の１，２−ビニル結合量及び３，４−ビニル結合量の合計量が７５％であり、ポリスチレン鎖の数平均分子量が２０，０００、ポリブタジエン部の水素添加率が９９．９％の水素添加ブロック共重合体。
【００８１】
（ビニル結合量の測定方法）
ポリブタジエン部分のビニル結合量は、赤外分光光度計によって測定し、算出方法はＡｎａｌｙｔｉｃａｌ  Ｃｈｅｍｉｓｔｒｙ，Ｖｏｌｕｍｅ２１，Ｎｏ．８，Ａｕｇｕｓｔ  １９４９に記載の方法に準じて行った。また、結合スチレン量の測定は、紫外線分光光度計によって行った。さらに、ポリスチレン鎖の数平均分子量の測定は、ＧＰＣ（移動層：テトラヒドロフラン、標準物質：ポリスチレン）によって行った。またさらに、ポリブタジエン部の水素添加率はＮＭＲによって測定した。
【００８２】
（ｄ）リン酸エステル系難燃剤
（ｄ−１）縮合リン酸エステル：Ｅ８９０（大八化学工業製）
（ｄ−２）リン酸エステル：ＴＰＰ（大八化学工業製）
【００８３】
（ｅ）金属酸化物
（ｅ−１）酸化鉄：三酸化鉄（Ｆｅ2Ｏ3：和光純薬製）
（ｅ−２）酸化亜鉛：酸化亜鉛（ＺｎＯ：和光純薬製）
【００８４】
（ｆ）フェノキシホスファゼン：Ｒａｂｉｔｌｅ  ＦＰ１１０（伏見製薬所製）
【００８５】
＜実施例１＞
樹脂組成物の製造装置として、二軸押出機ＺＳＫ−２５（コペリオン社製）を用いた。該二軸押出機において、原料の流れ方向に対し上流側に第１原料供給口、これより下流に第２原料供給口、さらに下流に液添ポンプを設け、第１原料供給口と第２原料供給口の間と液添ポンプの下流に真空ベントを設けた。また、第２供給口への原料供給方法は、押出機サイド開放口から強制サイドフィーダーを用いて供給する方法とした。
【００８６】
上記のように設定した二軸押出機に、（ａ）〜（ｅ）成分を表１に示した組成で供給し、押出温度２７０〜３２０℃、スクリュー回転数３００ｒｐｍ、吐出量１５ｋｇ／時間の条件にて溶融混練し、樹脂組成物のペレットを得た。
【００８７】
＜実施例２〜４、参考例５〜６＞
二軸押出機に、（ａ）〜（ｅ）成分を表１に示した組成で供給した点以外は実施例１と
同様にして樹脂組成物のペレットを得た。
【００８８】
＜比較例１〜５＞
二軸押出機に、（ａ）〜（ｆ）成分を表１に示した組成で供給した点以外は実施例１と同様にして樹脂組成物のペレットを得た。
【００８９】
実施例及び比較例で得た樹脂組成物のペレットの特性等を以下のとおり評価した。結果を表１に示す。
【００９０】
＜難燃性＞
ＵＬ−９４垂直燃焼試験に基づき、１．６ｍｍ厚みの射出成形試験片を用いて難燃性を評価した。
【００９１】
＜メルトフローレート（ＭＦＲ）＞
実施例及び比較例で得た樹脂組成物のペレットについて、ＩＳＯ  １１３３に準拠して、２５０℃、荷重１０ｋｇの条件でメルトフローレート（ＭＦＲ）を測定した。
【００９２】
＜荷重たわみ温度（ＤＴＵＬ）＞
実施例及び比較例で得た樹脂組成物のペレットを、２４０〜２２０℃に設定したスクリューインライン型射出成形機に供給し、金型温度６０℃の条件で射出成形し、多目的試験片Ａ型の成形片を成形した。得られた成形片において、ギアーオーブンを用い８０℃の環境下に２４時間静置し熱履歴処理を行った。熱履歴処理後の成形片を８０ｍｍ×１０ｍｍ×４ｍｍに切削し、ＩＳＯ  ７５に準拠し、フラットワイズ法、１．８０ＭＰａで荷重たわみ温度（ＤＴＵＬ）を測定した。
【００９３】
以上の結果を表１に示す。
【００９４】
【表１】
0005801250.tif 000005
【００９５】
実施例１〜４、参考例５〜６で得た樹脂組成物のペレットは、いずれも難燃性、耐熱性、流動性のバランスに優れていた。比較例１、３、５は難燃性、比較例２は耐熱性、比較例４は流動性が劣っていた。以上より、本実施形態に係る樹脂組成物は、難燃性、流動性、耐熱性のバランスに優れることが示された。
【産業上の利用可能性】
【００９６】
本発明に係る難燃性樹脂組成物は、難燃性、流動性、耐熱性のバランスに優れており、これらの特性が要求される種々の用途に好適に用いることができ、特に、ＯＡ機器、電子機器、電池電装用材料等に最適に使用される。